(57)【特許請求の範囲】
【請求項１】
エチルアミンおよびモノイソプロピルアミン（ＭＩＰＡ）の製造法であって、バイオエタノールをアンモニアと、水素および不均一系触媒の存在下で反応させてエチルアミンにし、その際にバイオエタノールが０．１質量ｐｐｍ以上〜１０質量ｐｐｍの硫黄および／または硫黄含有化合物（Ｓとして計算した）の含量を有し、および、その後に同じ触媒の存在下でイソプロパノールをアンモニアと、水素の存在下で反応させてＭＩＰＡにし、
その際に前記の２つの反応の間に、Ｓ除去による触媒の活性化（解毒）を行わないことを特徴とする、前記方法。
【請求項２】
バイオエタノールとアンモニアとの反応が実施される時間の終結時での触媒のＳ含量は、７００質量ｐｐｍ未満であることを特徴とする、請求項１記載の方法。
【請求項３】
前記反応を、銅含有不均一系触媒および／またはニッケル含有不均一系触媒および／またはコバルト含有不均一系触媒の存在下で実施することを特徴とする、請求項１または２記載の方法。
【請求項４】
周期律表の第ＶＩＩＩ族の任意に含まれる全ての金属に対して、当該触媒のニッケルの含量が９０質量％を上回る不均一系触媒の存在下で、前記反応を実施することを特徴とする、請求項１から３までのいずれか１項に記載の方法。
【請求項５】
周期律表の第ＶＩＩＩ族の任意に含まれる全ての金属に対して、当該触媒のコバルトの含量が９０質量％を上回る不均一系触媒の存在下で、前記反応を実施することを特徴とする、請求項１から３までのいずれか１項に記載の方法。
【請求項６】
前記反応を銅・ニッケル含有不均一系触媒の存在下で実施することを特徴とする、請求項１から５までのいずれか１項に記載の方法。
【請求項７】
前記反応を銅・ニッケル・コバルト含有不均一系触媒の存在下で実施することを特徴とする、請求項１から６までのいずれか１項に記載の方法。
【請求項８】
前記不均一系触媒は、酸化アルミニウム、二酸化ケイ素、二酸化チタンおよび／または二酸化ジルコニウムを担持材料として含むことを特徴とする、請求項１から７までのいずれか１項に記載の方法。
【請求項９】
前記不均一系触媒は、当該触媒の触媒活性物質中に水素での処理前に、
ＺｒＯ2として計算した、ジルコニウムの酸素含有化合物を２０〜８５質量％、
ＣｕＯとして計算した、銅の酸素含有化合物を１〜３０質量％、
ＮｉＯとして計算した、ニッケルの酸素含有化合物を１４〜７０質量％、および
ＭｏＯ3として計算した、モリブデンの酸素含有化合物を０〜５質量％含有することを特徴とする、請求項１から８までのいずれか１項に記載の方法。
【請求項１０】
前記反応をそのつど１０〜１００バールの範囲内の絶対圧力で実施することを特徴とする、請求項１から９までのいずれか１項に記載の方法。
【請求項１１】
前記反応をそのつど１３０〜２３０℃の範囲内の温度で実施することを特徴とする、請求項１から１０までのいずれか１項に記載の方法。
【請求項１２】
前記反応をそのつど連続的に実施することを特徴とする、請求項１から１１までのいずれか１項に記載の方法。
【請求項１３】
前記の２つの反応の間に、化学的な触媒処理を行わないことを特徴とする、請求項１から１２までのいずれか１項に記載の方法。
【請求項１４】
前記反応をそのつどアルコール０．０５〜０．３５ｋｇ／（触媒  リットル×時間）の範囲内の触媒負荷量で実施することを特徴とする、請求項１から１３までのいずれか１項に記載の方法。
【請求項１５】
使用される水素量は、そのつど５０〜３５０標準リットル／（触媒  リットル×時間）の範囲内にあることを特徴とする、請求項１から１４までのいずれか１項に記載の方法。
【請求項１６】
ＮＨ3：エタノールのモル比率は、０．４〜１０の範囲内にあることを特徴とする、請求項１から１５までのいずれか１項に記載の方法。
【請求項１７】
ＮＨ3：イソプロパノールのモル比率は、１．０〜１０の範囲内にあることを特徴とする、請求項１から１６までのいずれか１項に記載の方法。
【請求項１８】
先にアセトンの水素化によって銅含有触媒および／またはニッケル含有触媒および／またはコバルト含有触媒の存在下で製造されたイソプロパノールを使用することを特徴とする、請求項１から１７までのいずれか１項に記載の方法。
【請求項１９】
アセトンの水素化の反応排出物を直接にＭＩＰＡ製造のためのアミノ化に使用することを特徴とする、請求項１から１８までのいずれか１項に記載の方法。
【請求項２０】
前記反応をそのつど気相中で実施することを特徴とする、請求項１から１９までのいずれか１項に記載の方法。
【請求項２１】
前記反応をそのつど管状反応器または管束反応器中で実施することを特徴とする、請求項１から２０までのいずれか１項に記載の方法。
【請求項２２】
前記触媒は、固定層として配置されていることを特徴とする、請求項１から２１までのいずれか１項に記載の方法。
【請求項２３】
前記バイオエタノールは、０．２質量ｐｐｍ以上〜１０質量ｐｐｍの硫黄および／または硫黄含有化合物（Ｓとして計算した）の含量を有することを特徴とする、請求項１から２２までのいずれか１項に記載の方法。
【請求項２４】
バイオエタノールとアンモニアとの反応は、その時間の終結時に触媒のＳ含量が１５０質量ｐｐｍないし６００質量ｐｐｍ未満になる時間に亘って実施されることを特徴とする、請求項１から２３までのいずれか１項に記載の方法。
【発明の詳細な説明】
【技術分野】
【０００１】
本発明は、エチルアミンおよびモノイソプロピルアミン（ＭＩＰＡ）の製造法に関する。
【０００２】
モノイソプロピルアミン（ＭＩＰＡ）は、とりわけ、殺虫剤、消毒薬、染料、可塑剤および腐食防止剤を製造するための、および製薬工業において使用するための重要な中間生成物である。
【０００３】
エチルアミンは、とりわけ、燃料添加剤、界面活性剤、医薬品および植物保護剤、エポキシ樹脂用硬化剤、ポリウレタン用触媒、第四級アンモニウム化合物を製造するための中間生成物、可塑剤、腐食防止剤、合成樹脂、イオン交換体、テキスタイル用助剤、染料、加硫促進剤および／または乳化剤を製造する際の中間生成物として適している。
【０００４】
欧州特許出願公開第１１０６６０１号明細書Ａ１（ＢＡＳＦ  ＡＧ）には、モノイソプロピルアミンをアセトンおよびアンモニアからＣｕ／Ｎｉ／Ｃｏ触媒上で製造する方法が記載されている。
【０００５】
米国特許第７０４１８５７号明細書Ｂ１（Ａｉｒ  Ｐｒｏｄｕｃｔｓ  ａｎｄ  Ｃｈｅｍ．Ｉｎｃ．）には、アセトンを液相中でスポンジ金属触媒、特にクロムでドープされている、スポンジニッケル触媒またはスポンジコバルト触媒上で水素添加してイソプロパノールにすることが教示されている。
【０００６】
ＷＯ  ０５／０６３６８１Ａ（ＢＡＳＦ  ＡＧ）は、エタノールをアンモニア、第一級アミンまたは第二級アミンと水素および不均一系触媒の存在下で反応させることによってエチルアミンを製造する方法に関し、この場合には、先に吸着剤である硫黄および／または硫黄含有化合物との接触によって劣化された、生化学的に製造されたエタノール（バイオエタノール）が使用される。
【０００７】
ＷＯ  ０６／０９７４６８Ａ（ＢＡＳＦ  ＡＧ）には、エタノールをアンモニア、第一級アミンおよび／または第二級アミンと水素および不均一系水素化／脱水素化触媒の存在下で反応させることによってエチルアミンを製造する方法が記載されており、この場合には、触媒である、周期律表の第ＶＩＩＩ族および／または第ＩＢ族の１つ以上の金属を含有しかつ水素での活性化後に触媒１ｇ当たりＣＯ１００μｍｏｌ超のＣＯ吸収能を有するバイオエタノールが使用される。
【０００８】
ＷＯ  ０７／０３１４４９Ａ（ＢＡＳＦ  ＡＧ）には、エタノールをアンモニア、第一級アミンまたは第二級アミンと水素の存在下で反応させることによってエチルアミンを製造する触媒法が教示されており、この場合には、ジエチルアミンおよび／またはトリエチルアミンの添加によって変性されたエタノールが使用される。
【０００９】
欧州特許出願公開第６９６５７２号明細書Ａ１（ＢＡＳＦ  ＡＧ）は、アミンを第一級アミンおよび第二級アミンから、ＺｒＯ2により担持された、Ｃｕ−Ｎｉ−Ｍｏ含有触媒を使用して製造するアミノ化法に関する。考えられうる原料は、例えばイソプロパノールおよびアンモニアである。
【００１０】
合成エタノールの代用品は、生物学的または生化学的、殊に発酵学的に製造された、いわゆるバイオエタノールである。このバイオエタノールは、再生源から製造され、それゆえに、生態学的理由から好ましい。その上、バイオエタノールは、一部が合成エタノールよりも有利な価格を示す。
【００１１】
バイオエタノールを数多くのアミノ化触媒上で使用する場合には、合成エタノールを使用する場合よりも明らかに早い触媒不活性化を観察しうる。そのための理由は、とりわけ、バイオエタノール中に含まれる硫黄および／または硫黄含有化合物にある。このことは、例えば”Ｆｕｎｄａｍｅｎｔａｌｓ  ｏｆ  Ｉｎｄｕｓｔｒｉａｌ  Ｃａｔａｌｙｔｉｃ  Ｐｒｏｃｅｓｓｅｓ”，Ｒ．Ｊ．Ｆａｒｒａｕｔｏ  ａｎｄ  Ｃ．Ｈ．Ｂａｒｔｈｏｌｏｍｅｗ，Ｖｅｒｌａｇ：Ｂｌａｃｋｉｅ  Ａｃａｄｅｍｉｃ  Ｐｒｏｆｅｓｓｉｏｎａｌ，第１版，１９９７，第２６５−３３７頁に記載されており、第２６７頁には、「．．．硫黄および砒素含有の化合物は、水素化反応、脱水素化反応および水蒸気改質反応において金属に対する典型的な触媒毒である」と引用されている。第２６８頁の表中には、特にＮｉ・Ｃｕ・Ｃｏ触媒の場合に、硫黄が常用の触媒毒の１つとして挙げられている。上記の刊行物のＷＯ  ０５／０６３６８１ＡおよびＷＯ  ０６／０９７４６８Ａにも硫黄および硫黄化合物でのアミノ化触媒の不活性化がテーマとして挙げられている。
【００１２】
この合成は、急速な不活性化に基づいて、触媒を交換するために、しばしば中断されなければならない。このことは、生産の中止、触媒および触媒交換のためのコスト増加ならびに事故リスクの増加と結びついた人員投入の増加をまねく。
【００１３】
硫黄および／または硫黄含有化合物の含量を有するバイオエタノールをアミノ化法において使用する場合には、それぞれの不均一系触媒の触媒活性の金属表面は、次第にますます、バイオアルコールによってもたらされた、単数または複数の硫黄または硫黄化合物で覆われる。このことは、触媒の不活性化の促進、ひいてはそのつどのプロセスの経済性に対する明らかな損失をまねく。
【００１４】
合成エタノールは、一般に、例えばＷｉｃｋｂｏｌｄ（ＤＩＮ  ＥＮ  ４１）により測定した、０．１質量ｐｐｍ以下の硫黄および／または硫黄含有化合物（Ｓとして計算した）の含量を有する。
【００１５】
それゆえに、同じ触媒上で交互に、バイオエタノールがアミノ化されかつＭＩＰＡがアルコール／ケトンアミノ化によって製造されるプラントにおいて、硫黄および／または硫黄含有化合物に対するバイオエタノールの含量による触媒毒の問題が発生する。すなわち、２つの反応の間には、Ｓ除去による触媒交換または触媒活性化が必要とされる。
【００１６】
本発明は、公知技術水準の欠点を克服して、エチルアミン、すなわちモノエチルアミン、ジエチルアミンおよびトリエチルアミン、およびモノイソプロピルアミン（ＭＩＰＡ）を製造する、改善された経済的方法を提供するという課題に基づくものであった。この製造方法は、エチルアミンならびにＭＩＰＡをそのつど高い収率、空時収量（ＲＺＡ）および選択率で供給しかつそのうえ、特に簡単かつ経済的であるべきであった。
【００１７】
（空時収量は、「生成物量／（触媒容量×時間）」（ｋｇ／（触媒ｌ×時間））および／または「生成物量／（反応器容量×時間）」（ｋｇ／（反応器ｌ×時間））で規定される）。
【００１８】
本発明によれば、先に、例えば数週間または数ヶ月に亘り、バイオエタノールのアミノ化に使用されかつその際に硫黄で毒化された、不均一系触媒、特に銅含有不均一系触媒および／またはニッケル含有不均一系触媒および／またはコバルト含有不均一系触媒上で、同じ触媒が新たに使用された場合と同様に高い転化率および選択率でＭＩＰＡへのイソプロパノールの後に続くアミノ化が成功することが確認された。これに反して、このことは、ＭＩＰＡの製造に対する直接の供給原料としてのアセトンを用いると、数多くの副生成物の形成のために達成することができなかった。したがって、この結果は、驚異的なことである。それというのも、イソプロパノールによるアミノ化は中間体としてのアセトンを経て進行するので、イソプロパノールによるアミノ化は、機械的にアセトンによるアミノ化と極めて似通っているからである（例えば、Ｅ．Ｊ．Ｓｃｈｗｏｅｇｌｅｒ  ｅｔ．ａｌ．，Ｊ．Ａｍ．Ｃｈｅｍ．Ｓｏｃ．，１９３９，第３４９９−３５０２頁参照）。
【００１９】
好ましくは、本発明によれば、１つのプラントにおいて、同じ反応器中および同じ触媒上でキャンペーン的にエチルアミン（ＥＡ）をバイオエタノールから製造することができかつＭＩＰＡをイソプロパノールから製造することができ、その際に有利には、前接続されたプラントの一部分において離れた反応器中でイソプロパノールは、アセトンの水素化によって製造される。その際に、アセトンの水素化は、有利にＭＩＰＡキャンペーン中に実施され、およびイソプロパノール、有利に粗製イソプロパノールは、さらなる後処理なしに、直接にアミノ化に導入される。この概念によって、２つの生成物であるＥＡとＭＩＰＡは、１つだけのプラントにおいて製造されることができ（投資費用の節約）、および同時にそのつど最も安価に使用可能な原料であるバイオエタノールとアセトン（これは、最初にイソプロパノールに変換される）とが使用されうることが可能になる。ＥＡおよびＭＩＰＡへの２つの反応の間に、触媒の交換は、不要であり、化学的な触媒処理、殊にＳ除去による触媒の活性化（解毒）も不要である。
【００２０】
エチルアミン（ＥＡ）およびＭＩＰＡのキャンペーン的な製造とは、同じ製造プラントにおいて同じ触媒上で触媒の寿命内で時間的に制限された期間（「キャンペーン」）にそれぞれ一方の生成物または他方の生成物が製造されることであると解釈することができる。その際に、触媒の寿命内で、少なくとも１回、有利に少なくとも２回エチルアミンが製造され、かつ少なくとも１回、有利に少なくとも２回ＭＩＰＡが製造される。例えば、新しい触媒バッチの取付け後に３ヶ月間エチルアミンが製造され（「キャンペーン１」）、および引き続き４ヶ月間ＭＩＰＡが製造され（「キャンペーン２」）、引き続き２ヶ月間再びエチルアミンが製造され（「キャンペーン３」）、およびさらに、触媒の寿命の終わりに到達するまで製造される。例えば、２つのキャンペーンの中に検査等のために停止されたプラントが存在する場合には、２つの連続したキャンペーンにおいても同じ生成物が製造されてよい。
【００２１】
それに応じて、バイオエタノールをアンモニアと、水素および不均一系触媒の存在下で反応させてエチルアミンにし、その際にバイオエタノールが０．１質量ｐｐｍ以上の硫黄および／または硫黄含有化合物（Ｓとして計算した）の含量を有し、および、その後に同じ触媒の存在下でイソプロパノールをアンモニアと、水素の存在下で反応させてＭＩＰＡにすることを特徴とする、エチルアミンおよびモノイソプロピルアミン（ＭＩＰＡ）を、殊にキャンペーン的に、製造する方法が見い出された。
【００２２】
この反応は、反応式
【化１】
0005968453.tif 000002
により行われる。
【００２３】
イソプロパノールをアミノ化する際の副生成物として、微少量のジ（イソプロピル）アミン（ＤＩＰＡ）が生じる。
【００２４】
アンモニアでのアミノ化の場合、２つのアルコールは、そのつど同じ（すなわち、一方だけ同じではない）不均一系触媒上で反応される。すなわち、反応器の供給原料としてバイオエタノールがイソプロピルへ変更される場合には、触媒は、同じタイプの触媒と交換することもできないし、別のタイプの触媒と交換することもできない。有利に高められた圧力、有利に高められた温度および水素の存在は、典型的な反応条件である。
【００２５】
本発明によれば、使用されたバイオエタノールは、一般に、農作物から採る化学物質、例えば糖みつ、サトウキビ液、コーンスターチ、または木材糖化の生成物から、および亜硫酸パイプ廃液から、発酵によって製造される。
【００２６】
好ましくは、グルコースをＣＯ2の分離下で発酵させることによって得られたバイオエタノールが使用される（Ｋ．Ｗｅｉｓｓｅｒｍｅｌ  ｕｎｄ  Ｈ．−Ｊ．Ａｒｐｅ，Ｉｎｄｕｓｔｒｉａｌ  Ｏｒｇａｎｉｃ  Ｃｈｅｍｉｓｔｒｙ，Ｗｉｌｅｙ−ＶＣＨ，Ｗｅｉｈｅｉｍ，２００３，ｐ．１９４；Ｅｌｅｃｔｒｉｃ  Ｖｅｒｓｉｏｎ  ｏｆ  Ｓｉｘｔｈ  Ｅｄｉｔｉｏｎ  ｏｆ  Ｕｌｌｍａｎｎ’ｓ  Ｅｎｃｙｃｌｏｐｅｄｉａ  ｏｆ  Ｉｎｄｕｓｔｒｉａｌ  Ｃｈｅｍｉｓｔｒｙ，２０００，Ｃｈａｐｔｅｒ  Ｅｔｈａｎｏｌ，Ｐａｒａｇｒａｐｈ  Ｆｅｒｍｅｎｔａｔｉｏｎ）。
【００２７】
バイオエタノールは、たいてい、蒸留法によって発酵液体培地から取得される。Ｅｌｅｃｔｒｏｎｉｃ  Ｖｅｒｓｉｏｎ  ｏｆ  Ｓｉｘｔｈ  Ｅｄｉｔｉｏｎ  ｏｆ  Ｕｌｌｍａｎｎ’ｓ  Ｅｎｃｙｃｌｏｐｅｄｉａ  ｏｆ  Ｉｎｄｕｓｔｒｉａｌ  Ｃｈｅｍｉｓｔｒｙ，２０００，Ｃｈａｐｔｅｒ  Ｅｔｈａｎｏｌ，Ｐａｒａｇｒａｐｈ，”Ｒｅｃｏｖｅｒｙ  ａｎｄ  Ｐｕｒｉｆｉｃａｔｉｏｎ”。
【００２８】
殊に、好ましくは、本発明による方法において、先に、例えば吸着剤、例えば珪藻土、活性化酸化アルミニウム、親水性の性質を有するゼオライト、活性炭またはカーボンモレキュラーシーブ、硫黄および／または硫黄含有化合物との接触によって劣化されなかった、生物学的または生化学的に製造されたエタノール（生物学的または生化学的に製造されたエタノール＝バイオエタノール）が使用される。
【００２９】
本発明による方法において、有利には、例えばＷｉｃｋｂｏｌｄ（ＤＩＮ  ＥＮ  ４１）により（２質量ｐｐｍ以下のＳ含量の際に）測定したかまたはＤＩＮ  ５１４００  第７部による電量分析により（２質量ｐｐｍ超のＳ含量の際に）測定した、０．１質量ｐｐｍ以上、または０．２質量ｐｐｍ以上、または０．５質量ｐｐｍ以上、または１質量ｐｐｍ以上、または２質量ｐｐｍ以上、または５質量ｐｐｍ以上、または１０質量ｐｐｍ以上の硫黄および／または硫黄含有化合物（それぞれＳとして計算した）の含量を有するバイオエタノールが使用される。
【００３０】
硫黄および／または硫黄含有化合物の含量は、例えばＤＩＮ  ５１４００  第７部による電量分析により測定した、例えば、２００質量ｐｐｍまで、１００質量ｐｐｍまで、５０質量ｐｐｍまで、有利に１０質量ｐｐｍまでである（それぞれＳとして計算した）ことができる。
【００３１】
特に有利には、例えばＷｉｃｋｂｏｌｄ（ＤＩＮ  ＥＮ  ４１）により測定した、０．２質量ｐｐｍ以上ないし２質量ｐｐｍ、例えば０．５質量ｐｐｍ以上ないし２質量ｐｐｍの範囲内の硫黄および／または硫黄含有化合物（それぞれＳとして計算した）の含量を有するバイオエタノールが使用される。
【００３２】
前記の硫黄含有化合物は、無機化合物、例えば硫酸塩、亜硫酸塩、および／または有機化合物、殊に対称Ｃ2〜10ジアルキルスルフィドおよび／または非対称Ｃ2〜10ジアルキルスルフィド、特にＣ2〜6ジアルキルスルフィド、例えばジエチルスルフィド、ジ−ｎ−プロピルスルフィド、ジイソプロピルスルフィド、殊に有利にジメチルスルフィド、Ｃ2〜10ジアルキルスルホキシド、例えばジメチルスルホキシド、ジエチルスルホキシド、ジプロピルスルホキシド、３−メチルチオ−１−プロパノールおよび／またはＳ含有アミノ酸、例えばメチオニンおよびＳ−メチル−メチオニンであることができる。
【００３３】
特別な実施態様において、硫黄および／または硫黄含有化合物の上記含量に加えて、
１〜５０００質量ｐｐｍ、特に５〜３０００質量ｐｐｍ、殊に１０〜２０００質量ｐｐｍの範囲内のＣ3〜4アルカノールの含量、
１〜５０００質量ｐｐｍ、特に５〜３０００質量ｐｐｍ、殊に２０〜１０００質量ｐｐｍの範囲内のメタノールの含量、
１〜５０００質量ｐｐｍ、特に５〜３０００質量ｐｐｍ、殊に１０〜２０００質量ｐｐｍの範囲内の酢酸エチルの含量
を有するバイオエタノールが使用される。
【００３４】
Ｃ3〜4アルカノール（例えば、ｎ−プロパノール、イソプロパノール、ｎ−ブタノール、イソブタノール、ｔ−ブタノール）、メタノールおよび酢酸エチルの含量は、例えば、ガスクロマトグラフィー（３０ｍのＤＢ−ＷＡＸカラム、ＩＤ：０．３２ｍｍ、膜厚：０．２５μｍ、ＦＩＤ検出器、温度プログラム：３５℃（５分）、加熱速度１０℃／分、２００℃（８分））により測定される。
【００３５】
バイオエタノールとアンモニアとの反応は、その時間の終結時に触媒のＳ含量が７００質量ｐｐｍ未満、特に６００質量ｐｐｍ未満、さらに特に５００質量ｐｐｍ未満、例えば１００質量ｐｐｍないし７００質量ｐｐｍ未満、特に１５０質量ｐｐｍないし６００質量ｐｐｍ未満になる時間に亘って有利に実施される。
【００３６】
例えば、この時間は、０．５質量ｐｐｍの硫黄および／または硫黄含有化合物（Ｓとして計算した）の含量を有するバイオエタノール０．１ｋｇ／（触媒ｋｇ×ｈ）を使用する場合、２００質量ｐｐｍの触媒のＳ含量を実現させるために、触媒に対してＳを完全に吸着させる際に４０００時間である。
【００３７】
本発明による方法において使用される触媒は、有利に、元素の周期律表の第ＶＩＩＩ族および／または第ＩＢ族の１つ以上の金属（ケミカルアブストラクツサービスグループの表示法）を含有する。
【００３８】
当該金属の例は、Ｃｕ、Ｃｏ、Ｎｉおよび／またはＦｅ、ならびに貴金属、例えばＲｕ、Ｐｔ、Ｐｄ、ならびにＲｅである。前記触媒は、例えばＡｇ、Ｚｎ、Ｉｎ、Ｍｎ、アルカリ金属（Ｌｉ、Ｎａ、Ｋ、Ｒｂ、Ｃｓ）および／またはＭｏでドープされていてよい。
【００３９】
本発明による方法において使用される不均一系触媒は、有利に、Ｃｕおよび／またはＮｉおよび／またはＣｏ、好ましくはＣｕおよびＮｉ、さらに好ましくはＣｕおよびＮｉおよびＣｏを含有する。
【００４０】
例えば、それぞれ周期律表の第ＶＩＩＩ族の任意に含まれる全ての金属（ケミカルアブストラクツサービスグループの表示法）に対して、当該触媒のニッケルの含量が９０質量％を上回る、特に９５質量％を上回る不均一系触媒は、好ましい。
【００４１】
また、例えば、それぞれ周期律表の第ＶＩＩＩ族の任意に含まれる全ての金属（ケミカルアブストラクツサービスグループの表示法）に対して、当該触媒のコバルトの含量が９０質量％を上回る、特に９５質量％を上回る不均一系触媒は、好ましい。
【００４２】
例えば、ラニーニッケルおよびラニーコバルトは、適した触媒であり、その際にこれらの触媒は、さらなる金属、例えばＣｒおよび／またはＭｏおよび／またはＦｅおよび／または周期律表の第ＶＩＩＩ族の別の金属（ケミカルアブストラクツサービスグループの表示法）でドープされていてもよい。
【００４３】
担持された不均一系触媒には、活性金属に対する担持材料として、有利に酸化アルミニウム（γ−酸化アルミニウム、δ−酸化アルミニウム、θ−酸化アルミニウム、α−酸化アルミニウム、κ−酸化アルミニウム、χ−酸化アルミニウムまたはこれらの混合物）、二酸化ケイ素、二酸化ジルコニウム、二酸化チタン、ゼオライト、アルミノケイ酸塩等ならびにこれらの担体の混合物が使用される。
【００４４】
前記触媒は、公知方法により、例えば沈殿法、析出沈殿法（Ａｕｆｆａｅｌｌｕｎｇ）、含浸法によって製造されうる。
【００４５】
好ましくは、前記不均一系触媒は、活性金属に対する酸化物担持材料、有利に二酸化ケイ素、酸化アルミニウム（γ−酸化アルミニウム、δ−酸化アルミニウム、θ−酸化アルミニウム、α−酸化アルミニウム、κ−酸化アルミニウム、χ−酸化アルミニウムまたはこれらの混合物）、二酸化チタンおよび／または二酸化ジルコニウム（有利に単斜晶変態、正方晶変態または立方晶変態）を含む。特に好ましい担持材料は、酸化アルミニウム、殊にγ−酸化アルミニウムである。
【００４６】
本発明による方法において、前記触媒は、有利に、この触媒が成形体として使用される場合に、触媒活性物質および任意に成形助剤（例えば、グラファイトまたはステアリン酸）だけからなる、すなわちさらなる触媒活性随伴物質を含有しない触媒の形で使用される。
【００４７】
これに関連して、酸化物担持材料、例えば酸化アルミニウム（Ａｌ2Ｏ3）、二酸化ジルコニウム（ＺｒＯ2）は、触媒活性物質に属するものとみなされる。
【００４８】
前記触媒は、触媒活性の、粉末に微粉砕された物質が反応容器中に導入されるか、または触媒活性物質が微粉砕、成形助剤との混合、成形および熱処理の後に触媒成形体−例えば、タブレット、球、リング、押出品（例えば、ストランド）−として反応器中に配置される形で使用される。
【００４９】
前記触媒の成分の濃度の記載（質量％で）は、そのつど−別記しない限り−完成した触媒の最後の熱処理の後および完成した触媒の水素での還元の前の完成した触媒の触媒活性物質に対するものである。
【００５０】
前記触媒の触媒活性物質は、当該触媒の最後の熱処理後および当該触媒の水素での還元前に、触媒活性成分の質量と上記触媒担持材料の質量との総和として規定され、かつ本質的に次の成分：
二酸化ケイ素（ＳｉＯ2）、酸化アルミニウム（Ａｌ2Ｏ3）、二酸化チタン（ＴｉＯ2）および／または二酸化ジルコニウム（ＺｒＯ2）ならびに銅および／またはニッケルおよび／またはコバルトの酸素含有化合物
を含む。
【００５１】
触媒活性物質の上記成分の総和は、通常、７０〜１００質量％、有利に８０〜１００質量％、特に有利に９０〜１００質量％、特に９５質量％超、とりわけ９８質量％超、殊に９９質量％超、例えば殊に有利に１００質量％である。
【００５２】
さらに、本発明による触媒および本発明による方法において使用される触媒の触媒活性物質は、周期律表の第ＩＡ〜ＶＩＡ族および第ＩＢ〜ＶＩＩＢ族および第ＶＩＩＩ族から選択された、１つ以上の元素（酸化数０）（ケミカルアブストラクツサービスグループの表示法）またはこれらの無機化合物もしくは有機化合物を含有することができる。
【００５３】
当該元素またはその化合物の例は、次のとおりである：
遷移金属、例えばＭｎまたはＭｎＯ2、ＭｏまたはＭｏＯ3、Ｗまたは酸化タングステン、Ｔａまたは酸化タンタル、Ｎｂまたは酸化ニオブもしくはシュウ酸ニオブ、Ｖまたは酸化バナジウム、またはピロ燐酸バナジル、ランタニド、例えばＣｅもしくはＣｅＯ2またはＰｒもしくはＰｒ2Ｏ3、アルカリ土類金属酸化物、例えばＳｒＯ、アルカリ土類金属炭酸塩、例えばＭｇＣＯ3、ＣａＣＯ3およびＢａＣＯ3、アルカリ金属酸化物、例えばＮａ2Ｏ、Ｋ2Ｏ、アルカリ金属炭酸塩、例えばＬｉ2ＣＯ3、Ｎａ2ＣＯ3およびＫ2ＣＯ3、酸化ホウ素（Ｂ2Ｏ3）。
【００５４】
好ましくは、本発明による方法において使用される触媒の触媒活性物質は、それぞれ金属の形（酸化数＝０）でもイオンの形（酸化数≠０）でも、殊に酸化された形でも、レニウムおよび／またはルテニウムおよび／または鉄および／または亜鉛を含まない。
【００５５】
好ましくは、本発明による方法において使用される触媒の触媒活性物質は、金属の形（酸化数＝０）でもイオンの形（酸化数≠０）でも、殊に酸化された形でも銀を含まない。
【００５６】
好ましい不均一系触媒は、当該触媒の触媒活性物質中に水素での処理前に、
Ａｌ2Ｏ3として計算した、アルミニウムの酸素含有化合物を２０〜９０質量％、有利に４０〜８５質量％、特に有利に６０〜８０質量％、
ＣｕＯとして計算した、銅の酸素含有化合物を１〜３０質量％、有利に２〜２５質量％、特に有利に３〜２０質量％、
ＮｉＯとして計算した、ニッケルの酸素含有化合物を１〜４０質量％、有利に３〜３０質量％、特に有利に５〜２０質量％、その際に特に有利には、ニッケル対銅のモル比率は、１超、有利に１．２超、特に有利に１．８〜８．５であり、および
ＣｏＯとして計算した、コバルトの酸素含有化合物を１〜４０質量％、有利に３〜３０質量％、特に有利に５〜２０質量％
含有する。
【００５７】
それぞれＮｉＯ、ＣｏＯおよびＣｕＯとして計算した、ニッケル、コバルトおよび銅の酸素含有化合物は、有利に全部で、１０〜８０質量％、特に有利に１５〜６０質量％、殊に有利に２０〜４０質量％の量で、触媒活性物質中に（水素での処理前に）含有されており、その際に特に有利にニッケル対銅のモル比率は、１超である。
【００５８】
特に好ましい不均一系触媒は、当該触媒の触媒活性物質中に水素での処理前に、
ＺｒＯ2として計算した、ジルコニウムの酸素含有化合物を２０〜８５質量％、有利に２０〜６５質量％、特に有利に２２〜４０質量％、
ＣｕＯとして計算した、銅の酸素含有化合物を１〜３０質量％、特に有利に２〜２５質量％、
ＮｉＯとして計算した、ニッケルの酸素含有化合物を１４〜７０質量％、有利に１５〜５０質量％、特に有利に２１〜４５質量％、その際に有利には、ニッケル対銅のモル比率は、１超、殊に１．２超、特に有利に１．８〜８．５であり、および
ＭｏＯ3として計算した、モリブデンの酸素含有化合物を０〜５質量％、特に０．１〜３質量％
含有する。
【００５９】
さらなる変法において、前記の好ましい触媒は、さらに、当該触媒の触媒活性物質中に水素での処理前に、
ＣｏＯとして計算した、コバルトの酸素含有化合物を１５〜５０質量％、特に有利に２１〜４５質量％
含有する。
【００６０】
前記の好ましい触媒の、それぞれＣｕＯ、ＮｉＯおよびＣｏＯとして計算した、銅、ニッケルおよび任意にコバルトの酸素含有化合物は、一般に全部で、１５〜８０質量％、有利に３５〜８０質量％、特に有利に６０〜７８質量％の量で、触媒活性物質中に（水素での処理前に）含有されており、その際に特に有利にニッケル対銅のモル比率は、１超である。
【００６１】
本発明による方法においてさらに好ましい不均一系触媒は、
ドイツ連邦共和国特許出願公開第１９５３２６３号明細書Ａ（ＢＡＳＦ  ＡＧ）中に開示された、全触媒に対して、５〜８０質量％、殊に１０〜３０質量％の金属含量を有する、コバルト、ニッケルおよび銅ならびに酸化アルミニウムおよび／または二酸化ケイ素を含有する触媒であり、その際に金属含量に対して計算した、前記触媒は、コバルトとニッケルとの混合物を７０〜９５質量％および銅を５〜３０質量％含有し、およびその際にコバルト対ニッケルの質量比は、４：１〜１：４、殊に２：１〜１：２であり、例えばここの実施例において使用される触媒は、Ａｌ2Ｏ3上でＣｏＯ１０質量％、ＮｉＯ１０質量％およびＣｕＯ４質量％の組成を有し、
欧州特許出願公開第３８２０４９号明細書Ａ（ＢＡＳＦ  ＡＧ）中に開示された、または相応して製造可能な触媒であり、この触媒の触媒活性物質は、水素での処理前に、
ＺｒＯ2および／またはＡｌ2Ｏ3を２０〜８５質量％、有利に７０〜８０質量％、
ＣｕＯを１〜３０質量％、有利に１〜１０質量％、
およびそれぞれ、ＣｏＯおよびＮｉＯを１〜４０質量％、有利に５〜２０質量％含有し、
例えば、上記引用文第６頁に記載された触媒は、ＺｒＯ2として計算した、Ｚｒ７６質量％、ＣｕＯとして計算した、Ｃｕ４質量％、ＣｏＯとして計算した、Ｃｏ１０質量％およびＮｉＯとして計算した、Ｎｉ１０質量％の組成を有し、
欧州特許出願公開第９６３９７５号明細書Ａ（ＢＡＳＦ  ＡＧ）中に開示された触媒であり、この触媒の触媒活性物質は、水素での処理前に、
ＺｒＯ2を２２〜４０質量％、
ＣｕＯとして計算した、銅の酸素含有化合物を１〜３０質量％、
ＮｉＯとして計算した、ニッケルの酸素含有化合物を１５〜５０質量％、その際にＮｉ：Ｃｕのモル比率は、１超であり、
ＣｏＯとして計算した、コバルトの酸素含有化合物を１５〜５０質量％、
Ａｌ2Ｏ3またはＭｎＯ2として計算した、アルミニウムおよび／またはマンガンの酸素含有化合物を０〜１０質量％含有し、
およびモリブデンの酸素含有化合物を含有せず、
例えば、上記引用文第１７頁に開示された触媒Ａは、ＺｒＯ2として計算した、Ｚｒ３３質量％、ＮｉＯとして計算した、Ｎｉ２８質量％、ＣｕＯとして計算した、Ｃｕ１１質量％およびＣｏＯとして計算した、Ｃｏ２８質量％の組成を有し、
欧州特許出願公開第６９６５７２号明細書Ａ（ＢＡＳＦ  ＡＧ）中に開示された触媒であり、その触媒の触媒活性物質は、水素での還元前に、ＺｒＯ2を２０〜８５質量％、ＣｕＯとして計算した、銅の酸素含有化合物を１〜３０質量％、ＮｉＯとして計算した、ニッケルの酸素含有化合物を３０〜７０質量％、ＭｏＯ3として計算した、モリブデンの酸素含有化合物を０．１〜５質量％、およびＡｌ2Ｏ3またはＭｎＯ2として計算した、アルミニウムおよび／またはマンガンの酸素含有化合物を０〜１０質量％含有し、例えば、上記引用文第８頁に開示された触媒は、ＺｒＯ2３１．５質量％、ＮｉＯ５０質量％、ＣｕＯ１７質量％およびＭｏＯ3１．５質量％の組成を有し、
欧州特許出願公開第１２７０５４３号明細書Ａ１（ＢＡＳＦ  ＡＧ）中に記載された、周期律表の第ＶＩＩＩ族および第ＩＢ族からの少なくとも１つの元素または元素の化合物（ケミカルアブストラクツサービスグループの表示法）を含有する触媒であり、
欧州特許出願公開第１４３１２７３号明細書Ａ（ＢＡＳＦ  ＡＧ）中に記載された触媒であり、この触媒の製造の際に、触媒活性成分は、単斜晶、正方晶または立方晶の二酸化ジルコニウム上に沈殿した、
欧州特許出願公開第６３６４０９号明細書Ａ１（ＢＡＳＦ  ＡＧ）中に記載された触媒であり、殊にここでは例示的な触媒Ａ〜Ｅを参照のこと、これらの触媒の触媒活性物質は、それぞれ酸化物として計算した、コバルト５５〜９８質量％、燐０．２〜１５質量％、マンガン０．２〜１５質量％およびアルカリ金属（特に、ナトリウム）０．２〜１５質量％からなり、その際に触媒物質は、第１の工程において、５５０〜７５０℃の最終温度で、および第２の工程において、８００〜１０００℃の最終温度で焼成され、
および
米国特許第４３１４０８４号明細書Ａ（Ａｉｒ  Ｐｒｏｄｕｃｔｓ  ａｎｄ  Ｃｈｅｍ．，Ｉｎｃ．）中の記載と同様の、すなわち本質的に中性の酸化アルミニウム上に担持された、第ＶＩＩＩ族の金属（ケミカルアブストラクツサービスグループの表示法）、特にコバルトを含むコバルト触媒であり、その際に担体は、アルカリ土類金属、特にＣａ、ＢａまたはＭｇを含み、殊に実施例１に記載されたコバルト触媒は、コバルト約３４質量％および本質的に中性ｐＨのＡｌ2Ｏ3担体を含む。
【００６２】
製造／購入された触媒は、それ自体として貯蔵されることができる。本発明による方法において前記触媒を触媒として使用する前に、当該触媒は、水素での処理によって予備還元される（＝触媒の活性化）。しかし、前記触媒は、予備還元なしに使用されてもよく、その際にこの触媒は、さらに本発明による方法の条件下で反応器中に存在する水素によって還元（＝活性化）される。
【００６３】
活性化のために、前記触媒は、有利に１００〜５００℃、特に１５０〜４００℃、殊に有利に１８０〜３００℃の範囲内の温度で少なくとも２５分間、特に少なくとも６０分間の時間に亘り水素含有雰囲気または水素雰囲気に晒される。前記触媒の活性化の時間は、１時間まで、特に１２時間まで、特に２４時間までであることができる。
【００６４】
前記活性化の際に、前記触媒中に存在する酸素含有金属化合物の少なくとも一部分は、相応する金属に還元され、その結果、この金属は、さまざまな酸素化合物と共通して触媒の活性形で存在する。
【００６５】
−  バイオエタノールおよびアンモニアからのエチルアミンの製造：
好ましくは、反応は、１０〜１００バール、特に１５〜８０バール、さらに特に２０〜７０バールの範囲内の絶対圧力で実施される。
【００６６】
この反応は、有利に、１３０〜２３０℃、特に１５０〜２２５℃、さらに特に１８０〜２２０℃の範囲内の温度で行われる。
【００６７】
触媒負荷量は、有利に、０．０５〜０．５０ｋｇ／ｌ×ｈ、特に０．１０〜０．３５ｋｇ／ｌ×ｈ、さらに特に０．１５〜０．２５ｋｇ／ｌ×ｈの範囲内にある［バイオエタノール  ｋｇ／（触媒  リットル×時間）］。
（触媒  リットル＝触媒層容量）。
【００６８】
使用される水素量は、有利に、５０〜３５０Ｎｌ／ｌ×ｈ、特に１００〜２５０Ｎｌ／ｌ×ｈ、さらに特に１２０〜２００Ｎｌ／ｌ×ｈ、殊に１５０〜１８０Ｎｌ／ｌ×ｈの範囲内にある［標準リットル／（触媒  リットル×時間）］。
（Ｎｌ＝標準リットル＝標準条件（２０℃、１バールの絶対圧力）で換算された容量）。
【００６９】
好ましくは、反応は、０．４〜１０モル／モル、特に０．５〜５モル／モル、さらに特に０．６〜２モル／モルの範囲内のＮＨ3：エタノールのモル比率で実施される。
【００７０】
この方法は、非連続的に実施されうるかまたは好ましくは、以下のように連続的に実施されることができ、その際に触媒は、有利に固定層として反応器中に配置されている。
【００７１】
この反応は、有利に管状反応器または管束反応器中で実施される。
【００７２】
アミノ化は、液相中で、または気相中で実施されうる。気相中での固定層法が好ましい。
【００７３】
気相中での作業の際に、ガス状出発物質（アルコールおよびアンモニア）は、蒸発のために十分に大量に選択されたガス流中、有利に水素中で上記の圧力および温度で反応される。その際に、触媒固定層に向かっての流れは、上方からでも下方からでも可能である。好ましくは、循環ガス運転形式によって、必要なガス流が得られる。
【００７４】
液相中で作業する場合ならびに気相中で作業する場合には、より高い温度およびより高い全圧力を使用することが可能である。また、液相中で作業する場合には、触媒固定層に向かっての流れは、上方からでも下方からでも可能である。アミノ化剤、アルコールおよび形成される反応生成物ならびに任意に共用される溶剤の部分圧力の総和から規定の温度でもたらされる、反応容器中の圧力は、有利に水素を圧入することによって所望の反応圧力に高められる。
【００７５】
液相中での連続的な作業の場合ならびに気相中での連続的な作業の場合には、過剰のアミノ化剤が水素と一緒に循環路内に導かれうる。
【００７６】
触媒が固定層として配置されている場合には、反応の選択率に対して、反応器中の触媒成形体を不活性の充填体と混合すること、すなわち「希釈する」ことは、好ましい。当該触媒調製物中の充填体の割合は、２０〜８０容量部、特に３０〜６０容量部、殊に４０〜５０容量部であることができる。
【００７７】
反応の進行中に形成される反応水（反応されたアルコール基１モル当たりそれぞれ１モル）は、一般に、転化率、反応速度、選択率および触媒寿命に対して損失なしに作用を及ぼし、かつしたがって、有利に反応生成物の後処理の際に初めてこの反応生成物から、例えば蒸留により除去される。
【００７８】
この反応排出物から、当該反応排出物が有利に放圧された後に、過剰のアミノ化剤および水素が除去され、得られたアミノ化生成物（エチルアミン）は、蒸留または精留によって精製される。過剰のアミノ化剤および水素は、有利に元通りに反応帯域中に返送される。同様のことは、任意に、不完全に反応されたバイオエタノールにも当てはまる。
【００７９】
−  イソプロパノールおよびアンモニアからのＭＩＰＡの製造
好ましくは、反応は、１０〜１００バール、特に２０〜８０バール、さらに特に３０〜６０バールの範囲内の絶対圧力で実施される。
【００８０】
前記反応は、有利に１３０〜２３０℃、特に１５０〜２２５℃、さらに特に１８０〜２２０℃の範囲内の温度で行われる。
【００８１】
触媒負荷量は、有利に、０．０５〜０．５０ｋｇ／ｌ×ｈ、特に０．０７〜０．３０ｋｇ／ｌ×ｈ、さらに特に０．１０〜０．２５ｋｇ／ｌ×ｈの範囲内にある［イソプロパノール  ｋｇ／（触媒  リットル×時間）］。
（触媒  リットル＝触媒層容量）。
【００８２】
使用される水素量は、有利に、５０〜３５０Ｎｌ／ｌ×ｈ、特に１００〜２５０Ｎｌ／ｌ×ｈ、さらに特に１２０〜２００Ｎｌ／ｌ×ｈ、殊に１５０〜１８０Ｎｌ／ｌ×ｈの範囲内にある［標準リットル／（触媒  リットル×時間）］。
（Ｎｌ＝標準リットル＝標準条件（２０℃、１バールの絶対圧力）で換算された容量）。
【００８３】
好ましくは、反応は、１．０〜１０モル／モル、特に１．５〜５モル／モル、さらに特に２〜４モル／モルの範囲内のＮＨ3：イソプロパノールのモル比率で実施される。
【００８４】
この方法は、非連続的に実施されうるかまたは好ましくは、以下のように連続的に実施され、その際に触媒は、有利に固定層として反応器中に配置されている。
【００８５】
この反応は、有利に管状反応器または管束反応器中で実施される。
【００８６】
アミノ化は、液相中で、または気相中で実施されうる。気相中での固定層法が好ましい。
【００８７】
気相中での作業の際に、ガス状出発物質（アルコールおよびアンモニア）は、蒸発のために十分に大量に選択されたガス流中、有利に水素中で上記の圧力および温度で反応される。その際に、触媒固定層に向かっての流れは、上方からでも下方からでも可能である。好ましくは、循環ガス運転形式によって、必要なガス流が得られる。
【００８８】
液相中で作業する場合ならびに気相中で作業する場合には、より高い温度およびより高い全圧力を使用することが可能である。また、液相中で作業する場合には、触媒固定層に向かっての流れは、上方からでも下方からでも可能である。アミノ化剤、アルコールおよび形成される反応生成物ならびに任意に共用される溶剤の部分圧力の総和から規定の温度でもたらされる、反応容器中の圧力は、有利に水素を圧入することによって所望の反応圧力に高められる。
【００８９】
液相中での連続的な作業の場合ならびに気相中での連続的な作業の場合には、過剰のアミノ化剤が水素と一緒に循環路内に導かれうる。
【００９０】
触媒が固定層として配置されている場合には、反応の選択率に対して、反応器中の触媒成形体を不活性の充填体と混合すること、すなわち「希釈する」ことは、好ましい。当該触媒調製物中の充填体の割合は、２０〜８０容量部、特に３０〜６０容量部、殊に４０〜５０容量部であることができる。
【００９１】
反応の進行中に形成される反応水（反応されたアルコール基１モル当たりそれぞれ１モル）は、一般に、転化率、反応速度、選択率および触媒寿命に対して損失なしに作用を及ぼし、かつしたがって、有利に反応生成物の後処理の際に初めてこの反応生成物から、例えば蒸留により除去される。
【００９２】
この反応排出物から、当該反応排出物が有利に放圧された後に、過剰のアミノ化剤および水素が除去され、得られたアミノ化生成物（ＭＩＰＡ）は、蒸留または精留によって精製される。過剰のアミノ化剤および水素は、有利に元通りに反応帯域中に返送される。同様のことは、任意に、不完全に反応されたイソプロパノールにも当てはまる。
【００９３】
−  アセトンからのイソプロパノールの製造（水素化）：
好ましい触媒は、酸化アルミニウムにより担持されたＣｕ触媒である。
【００９４】
さらに、銅・クロム含有触媒（Ｃｕ−Ｃｒ触媒）が好ましい。さらに、亜クロム酸銅（ＩＩＩ）２０〜８０質量％と、その中で有利に一部または全ての亜クロム酸銅（ＩＩＩ）は式ＣｕＯ・ＣｕＣｒ2Ｏ4を有するものとし、少なくとも１つの押出可能な無機結合剤物質２０〜８０質量％とを含む混合物から製造された、欧州特許出願公開第５６３３２７号明細書Ａ＝ＷＯ  ９２／１０２９０Ａ１（Ｅｎｇｅｌｈａｒｄ  Ｃｏｒｐ．）中に記載された形成された亜クロム酸銅（ＩＩＩ）触媒が好ましく、その際に前記触媒は、２０〜２２５ｍ2／ｇの表面積を有し、および前記触媒において、９５００ナノメートル（９５０００オングストローム）までの直径を有する細孔の全細孔容積は、０．３５〜１ｃｍ3／ｇである。殊に、そこの例示的な触媒（実施例１〜６）を参照のこと。同様に、ＷＯ  ９２／１０２９０  Ａ１中に記載された（第１３頁、第３行）、商業的に入手可能な、押出された亜クロム酸銅（ＩＩＩ）触媒「Ｃｕー１２３０Ｅ  １／８  ｉｎ」が適している。
【００９５】
好ましい触媒は、同様に、アセトン水素化のために、欧州特許出願公開第３６１７５５号明細書Ａ２（Ｍｉｔｓｕｉ  Ｐｅｔｒｏｃｈｅｍ．Ｉｎｄ．）、第６欄に教示された触媒である。
【００９６】
好ましくは、反応は、１０〜１００バール、特に３０〜９０バール、さらに特に４０〜８０バールの範囲内の絶対圧力で実施される。
【００９７】
この反応は、有利に４０〜１７０℃、特に５０〜１６０℃の範囲内の温度で行われる。この温度は、連続的な運転形式の際にさらに特に、反応器の入口で５０〜８０℃の範囲内にありかつ反応器の出口で１２０〜１５０℃の範囲内にある。
【００９８】
触媒負荷量は、有利に、０．１〜０．７ｋｇ／ｌ×ｈ、特に０．１５〜０．６ｋｇ／ｌ×ｈ、さらに特に０．２〜０．５ｋｇ／ｌ×ｈの範囲内にある［アセトン  ｋｇ／（触媒  リットル×時間）］。
（触媒  リットル＝触媒層容量）。
【００９９】
使用される水素量は、有利に、５０〜３５０Ｎｌ／ｌ×ｈ、特に１００〜２５０Ｎｌ／ｌ×ｈ、さらに特に１２０〜２００Ｎｌ／ｌ×ｈ、殊に１５０〜１８０Ｎｌ／ｌ×ｈの範囲内にある［標準リットル／（触媒  リットル×時間）］。
（Ｎｌ＝標準リットル＝標準条件（２０℃、１バールの絶対圧力）で換算された容量）。
【０１００】
好ましくは、反応は、１．０〜３．０モル／モル、特に１．０〜１．５モル／モル、さらに特に１．０〜１．２モル／モルの範囲内のＨ2：アセトンのモル比率で実施される。
【０１０１】
この方法は、非連続的に実施されうるかまたは好ましくは、以下のように連続的に実施されることができ、その際に触媒は、有利に固定層として反応器中に配置されている。
【０１０２】
この反応は、有利に管状反応器または管束反応器中で実施される。
【０１０３】
水素化は、液相中で、または気相中で実施されうる。
【０１０４】
液相中で作業する場合ならびに気相中で作業する場合には、より高い温度およびより高い全圧力を使用することが可能である。アセトンおよび形成される反応生成物ならびに任意に、共用される溶剤の部分圧力の総和から規定の温度でもたらされる、反応容器中の圧力は、有利に水素を圧入することによって所望の反応圧力に高められる。
【０１０５】
液相中での連続的な作業の場合ならびに気相中での連続的な作業の場合には、過剰のアミノ化剤が水素と一緒に循環路内に導かれうる。
【０１０６】
触媒が固定層として配置されている場合には、反応の選択率に対して、反応器中の触媒成形体を不活性の充填体と混合すること、すなわち「希釈する」ことは、好ましい。当該触媒調製物中の充填体の割合は、２０〜８０容量部、特に３０〜６０容量部、殊に４０〜５０容量部であることができる。
【０１０７】
アセトン水素化の反応排出物は、有利に直接に、すなわちさらなる後処理工程、例えば精製／蒸留なしに、ＭＩＰＡの製造のためにアミノ化に使用される。
【０１０８】
反応は、特に有利に細流相でシャフト炉反応器中で行われる。その際に、液体（アセトンおよび返送されたイソプロパノール）ならびにガス（水素）は、上方から反応器中に供給される。反応器を通過する際に、反応の発熱に基づいて断熱的な温度上昇がもたらされ、この温度上昇は、循環されるイソプロパノールによるアセトンの希釈に基づいて３０〜１００℃に制限される。反応器の出口の後方で、反応混合物は、冷却器を通過し、その後に分離器中でガス相と液体相とに分離される。液相中の一部分、例えば５０質量％未満は、精製されるかまたは有利には直接に（圧力下で）アミノ化に供給される（ＭＩＰＡを生じる）。前記液相中の残りの部分は、返送用イソプロパノールとして水素化に返送される。
【０１０９】
全ての圧力の記載は、絶対圧力に対するものである。
【０１１０】
全てのｐｐｍの記載は、質量に対するものである。
【実施例】
【０１１１】
例
触媒「Ａ」
欧州特許出願公開第６９６５７２号明細書Ａ１（ＢＡＳＦ  ＡＧ）、そこの実施例１参照のこと、の開示内容と同様の触媒「Ａ」、Ｃｕ／Ｎｉ／Ｍｏ／ＺｒＯ2触媒を、沈殿、ろ過、熱処理およびタブレット化（６×３ｍｍのタブレット）によって製造した。
【０１１２】
この触媒は、水素での当該触媒の処理（活性化）前に次の組成を有していた：
ＺｒＯ2上でＮｉＯ５０質量％、ＣｕＯ１７質量％およびＭｏＯ１．５質量％。
【０１１３】
例１
Ｎｉ・Ｃｕ含有触媒上でのバイオエタノール、アセトン、バイオエタノールおよびイソプロパノールの順次のアミノ化
ａ）バイオエタノールでの運転形式
垂直に配置された固定層反応器中にタブレット状Ｎｉ／Ｃｕ触媒「Ａ」８００ｍｌ（１３１３ｇ）を装入した。水素での活性化（２５０℃、常圧、２４時間）の後、上方から下向きに真っ直ぐな通路内で、さらに僅かな割合のエチルアミンおよび水を含有する、生物学的に製造されたエタノール（バイオエタノール）１２０ｇ／ｈ（質量％での組成：エタノール８７％、エチルアミン５．７％、水７％、硫黄１ｐｐｍ、高級アルコール総和で０．３％未満）−０．１５ｋｇ／（ｌ×ｈ）の触媒負荷量に相応する−およびアンモニア５７ｇ／ｈならびに水素１８５Ｎｌ／ｈを触媒層に導き通した。（Ｎｌ＝標準リットル＝標準条件（２０℃、１バール）で換算された容量）。その際に、圧力は６６バールであり、温度は１８５〜１８８℃であった。反応混合物のバイパス高圧試料を反応器の後方で取り出し（１００ｍｌの圧力シリンダー）、かつ実験室内で水４０ｍｌ中に放圧した。水溶液をガスクロマトグラフィーにより分析した：カラムＲＴＸ−５  Ａｍｉｎ（ｌ＝３０ｍ、ＩＤ＝０．３２ｍｍ、膜厚（ｄｆ）＝１．５μｍ）、４０℃（１０分）、１０℃／分で２８０℃へ、２８０℃（５分）、キャリヤーガスＨｅ、検出器ＦＩＤ。結果は、有機成分として質量％で記載されている。試験を約２９００時間行い、その際にエチルアミン９１〜９４％および未反応のエタノール６〜９％を得た。
【０１１４】
この運転時間中に、触媒は、１ｐｐｍのおよその硫黄含量を有する、すなわち硫黄を、触媒上の２７１質量ｐｐｍに相応して、３５６ｍｇ有するバイオエタノール全部で３５６ｋｇで負荷されていた。
【０１１５】
ｂ）アセトンでの運転形式
引続き、約１８０時間、アセトン１２８ｇ／ｈ（負荷量０．１６ｋｇ／（ｌ×ｈ））、アンモニア１０９ｇ／ｈおよび水素を反応器中に導入した（圧力４０バール）。
【０１１６】
前記反応混合物のバイパス高圧試料を反応器の後方で取り出し（１００ｍｌの圧力シリンダー）、かつ実験室内で水４０ｍｌ中に放圧した。水溶液をガスクロマトグラフィーにより分析した：カラムＤＢ１（ｌ＝３０ｍ、ＩＤ＝０．３２ｍｍ、膜厚（ｄｆ）＝３μｍ）、５０℃（１０分）、１０℃／分で２８０℃へ、２８０℃（１７分）、キャリヤーガスＨｅ、検出器ＦＩＤ。結果は、次の表中に質量％として記載されている：
【表１】
0005968453.tif 000003
【０１１７】
アセトンは、運転時間の間じゅう完全に反応された。
【０１１８】
アセトンが早期の運転によってバイオエタノールで硫化された触媒上で劣悪な収率でのみＭＩＰＡにアミノ化されることができ、および殊に縮合生成物（Ｃ６アミン）が著量で形成されることは、明らかである。
【０１１９】
ｃ）バイオエタノールでの運転形式（本発明による）
引続き、触媒を約５００時間、再びバイオエタノール（上記と同じ条件）で運転した。
【０１２０】
したがって、この時間後に全て、１ｐｐｍの硫黄含量を有するバイオエタノール４１４ｇが触媒層に導き通され、すなわち触媒上には、完全な吸着であると想定して、硫黄が４１４ｍｇ、３１５質量ｐｐｍに相当して、存在する。
【０１２１】
ｄ）イソプロパノールでの運転形式
最終的に、この試験において、約２４０時間、イソプロパノール（負荷量０．１３〜０．１６ｋｇ／（ｌ×ｈ））、アンモニア１０９ｇ／ｈ（ＮＨ3：イソプロパノールのモル比率＝３．０〜３．８）ならびに水素１２０Ｎｌ／ｈを反応器中に導入した（圧力４５バール）。表参照のこと。
【０１２２】
前記反応混合物のバイパス高圧試料を反応器の後方で取り出し（１００ｍｌの圧力シリンダー）、かつ実験室内で水４０ｍｌ中に放圧した。水溶液を上記ｂ）の記載と同様にガスクロマトグラフィーにより分析した：結果は、次の表中に質量％として記載されている：
【表２】
0005968453.tif 000004
【０１２３】
イソプロパノールのアミノ化によって、アセトンのアミノ化によるよりも本質的により良好なＭＩＰＡ収率を達成することができ、および殊に縮合生成物（Ｃ６アミン）が生じないことは、明らかである。ここで、転化率は、「１００％−イソプロパノール［質量％］」として％で規定されている。ここで、選択率は、「１００倍された、ＭＩＰＡ［質量％］と転化率［％］とからの商」として％で規定されている。
【０１２４】
例２（比較例）：
先に、バイオエタノールのアミノ化に使用されなかった、新しい触媒の上でのＭＩＰＡへのイソプロパノールのアミノ化
垂直に配置された固定層反応器中にタブレット状Ｎｉ／Ｃｕ触媒「Ａ」１３０ｍｌを装入した。水素での活性化の後、真っ直ぐな通路内で、イソプロパノール１９ｇ／ｈ−０．１５ｋｇ／（ｌ×ｈ）の触媒負荷量に相応する−およびアンモニア１８ｇ／ｈ（ＮＨ3：イソプロパノールのモル比率＝３．３）ならびに水素２９Ｎｌ／ｈを触媒層に導き通した。その際に、圧力は４５バールであり、温度は１８０℃であった。約９０時間の運転時間中に、平均で次の値を得た：ＭＩＰＡ８９％、イソプロパノール６．１％、ジ（イソプロピル）アミン５．１％および縮合生成物（Ｃ６アミン）０．００％、（ｂ）の記載と同様のＧＣ法）。例１ｄ）における規定によれば、イソプロパノールの転化率は、９３．９％であり、およびＭＩＰＡの選択率は、９４．８％であった。
【０１２５】
したがって、先に、硫黄含有バイオエタノールのアミノ化に使用された触媒上でのＭＩＰＡへのイソプロパノールのアミノ化が、新しい触媒上でのＭＩＰＡへのイソプロパノールのアミノ化と同様に、転化率および選択率に関して少なくとも良好な結果を生じることは、明らかである。
【０１２６】
例３
コバルト含有触媒上でのバイオエタノールおよびイソプロパノールの順次のアミノ化
ａ）バイオエタノールでの運転形式
垂直に配置された固定層反応器中に商業的にＳｕｅｄ−Ｃｈｅｍｉｅ社から入手可能な触媒Ｇ−６２ＲＳ（”Ｇｅｎｅｒａｌ  Ｃａｔａｌｏｇｕｅ  Ｓｕｅｄ−Ｃｈｅｍｉｅ  Ｃａｔａｌｙｓｔｓ”（２００７）参照のこと）８００ｍｌ（７７３ｇ）を装入した。２４０℃までおよび４０バールまでの際の水素での活性化（２４時間）の後、上方から下向きに真っ直ぐな通路内で、さらに僅かな割合のエチルアミンおよび水を含有する、生物的に製造されたエタノール１２０〜２００ｇ／ｈ（組成：エタノール８９％、エチルアミン３．７％、水７％、硫黄１ｐｐｍ、高級アルコール総和で０．３％未満）−０．１５〜０．２５ｋｇ／（ｌ×ｈ）の触媒負荷量に相応する−およびアンモニア５７〜９６ｇ／ｈならびに水素１３０〜２７５Ｎｌ／ｈを触媒層に導き通した。その際に、圧力は６６バールであり、温度は１７５〜１９４℃であった。反応混合物のバイパス高圧試料を反応器の後方で取り出し（１００ｍｌの圧力シリンダー）、かつ実験室内で水４０ｍｌ中に放圧した。水溶液をガスクロマトグラフィーにより分析した：カラムＲＴＸ−５  Ａｍｉｎ（ｌ＝３０ｍ、ＩＤ＝０．３２ｍｍ、膜厚（ｄｆ）＝１．５μｍ）、４０℃（１０分）、１０℃／分で２８０℃へ、２８０℃（５分）、キャリヤーガスＨｅ、検出器ＦＩＤ。結果は、有機成分が質量％として記載されている。試験を約２５００時間行い、その際にエチルアミン８５〜９６％および未反応のエタノール３〜１４％を得た。
【０１２７】
この運転時間中に、触媒は、１ｐｐｍのおよその硫黄含量を有する、すなわち硫黄３４７ｍｇを有するバイオエタノール全部で３４７ｋｇで負荷されていた（４４９質量ｐｐｍに相応する）。
【０１２８】
ｂ）イソプロパノールでの運転形式
引続き、この試験において、約５８０時間、イソプロパノール（負荷量０．１３〜０．１７ｋｇ／（ｌ×ｈ））、アンモニア９３〜１１８ｇ／ｈ（ＮＨ3：イソプロパノールのモル比率＝２．８〜３．９）ならびに水素１２０〜１２６Ｎｌ／ｈを反応器中に導入した（圧力４５バール）。表参照のこと。
【０１２９】
前記反応混合物のバイパス高圧試料を反応器の後方で取り出し（１００ｍｌの圧力シリンダー）、かつ実験室内で水４０ｍｌ中に放圧した。水溶液を上記の例１ｂの記載と同様にガスクロマトグラフィーにより分析した：結果は、次の表中に質量％として記載されている：
【表３】
0005968453.tif 000005
【０１３０】
ＭＩＰＡへのイソプロパノールのアミノ化が触媒上で実施され、この触媒が先に、硫黄含有バイオエタノールのアミノ化のために使用され、かつそれによって硫黄で汚染されていたとしても、前記アミノ化が高い選択率で、および殊に縮合生成物（Ｃ６アミン）が回避されて成功することは、明らかである。ここで、転化率は、「１００％−イソプロパノール［質量％］」として％で規定されている。ここで、選択率は、「１００倍された、ＭＩＰＡ［質量％］と転化率［％］とからの商」として％で規定されている。
【０１３１】
バイオエタノール中の硫黄の測定方法
−  電量分析の方法は、ＤＩＮ  ５１４００−７に記載されている。
【０１３２】
Ｗｉｃｋｂｏｌｄによる燃焼法に対する試料の調製は、例えばＤＩＮ  ５１４０８−１に説明されており、また、”Ｑｕａｎｔｉｔａｔｉｖｅ  ｏｒｇａｎｉｓｃｈｅ  Ｅｌｅｍｅｎｔａｒａｎａｌｙｓｅ”，Ｆｒｉｅｄｒｉｃｈ  Ｅｈｒｅｎｂｅｒｇｅｒ，ＩＳＢＮ  ３−５２７−２８０５６−１，第４２４頁以降から読み取ることができる。燃焼の際に生じかつ吸収された硫酸塩は、イオンクロマトグラフィーにより測定される。所属する文献は、例えば”Ｉｏｎｅｎ−ｃｈｒｏｍａｔｏｇｒａｐｈｉｅ”，Ｊｏａｃｈｉｍ  Ｗｅｉｓｓ，ＩＳＢＮ  ３−３２７−２８７０２−７第６８頁以降、である。